(57)【要約】【課題】切削性と冷間加工性に優れた無鉛快削りん青銅棒線材を提供することを目的とする。【解決手段】無鉛快削りん青銅棒線材は、スズを３．００〜７．００質量％、亜鉛を１．００〜５．５０質量％、ニッケルを０．３５〜４．５０質量％、硫黄を０．０５〜０．７０質量％、及びリンを０．０６〜０．５０質量％含有し、残分が銅と不可避的不純物である。【選択図】なし【特許請求の範囲】
【請求項１】
スズを３．００〜７．００質量％、亜鉛を１．００〜５．５０質量％、ニッケルを０．３５〜４．５０質量％、硫黄を０．０５〜０．７０質量％、及びリンを０．０６〜０．５０質量％含有し、残分が銅と不可避的不純物であることを特徴とする無鉛快削りん青銅棒線材。
【発明の詳細な説明】
【技術分野】
【０００１】
本発明は、切削性と冷間加工性に優れる無鉛快削りん青銅棒線材に関する。
【背景技術】
【０００２】
りん青銅は、銅（Ｃｕ）−スズ（Ｓｎ）−リン（Ｐ）系の合金で、Ｓｎの含有量により、種々の特性が生まれる。りん青銅は、強靱であり、耐食性、耐摩耗性、及び半田付け性に優れ、広範囲の用途に適している。
【０００３】
また、この快削りん青銅は、りん青銅に鉛（Ｐｂ）を添加することにより、りん青銅の切削性を改善した合金であり、小ねじ、軸受、ブッシュ、ボルト、ナット、及びボールペン部品等などに用いられる。
【０００４】
ここで、日本工業規格のＪＩＳ  Ｈ  ３２７０には、鉛を添加して切削性を向上させた快削りん青銅として、Ｃ５３４１が挙げられている。このＣ５３４１の化学成分は、Ｐｂ：０．８０質量％〜１．５０質量％、Ｓｎ：３．５０質量％〜５．８０質量％、Ｐ：０．０３〜０．３５質量％、Ｃｕ＋Ｓｎ＋Ｐｂ＋Ｐ：９９．５０質量％以上となっている。
【先行技術文献】
【非特許文献】
【０００５】
【非特許文献１】日本工業規格，ＪＩＳ  Ｈ  ３２７０，快削りん青銅，２０１２
【発明の概要】
【発明が解決しようとする課題】
【０００６】
ここで、近年、鉛は人体や環境に影響を及ぼすとされていることから、使用が制限されつつあり、鉛を含有せずに切削性を向上させた材料の要求が高まっている。
【０００７】
また、電子・電気機器における特定有害物質の使用制限に関する欧州連合による指令（ＲｏＨＳ指令）においては、Ｐｂが１０００質量ｐｐｍを超えて含まれた電子・電気機器は、欧州連合で上市することができないとされているが、現状、銅合金は、適切な代替手段がないため、４質量％まで適用が免除されている。
【０００８】
しかし、近い将来、上述の適用免除が撤廃される可能性もあるため、Ｐｂの含有量が１０００質量ｐｐｍ（０．１質量％）を超えない代替材であって、切削性に優れた線材の開発が切望されている。
【０００９】
また、上述のＣ５３４１においては、鉛を多く含有するため、冷間加工性に劣るという問題があった。
【００１０】
そこで、本発明は、上述の問題に鑑みてなされたものであり、切削性と冷間加工性に優れた無鉛快削りん青銅棒線材を提供することを目的とする。
【課題を解決するための手段】
【００１１】
上記目的を達成するために、本発明に係る無鉛快削りん青銅棒線材は、スズを３．００〜７．００質量％、亜鉛（Ｚｎ）を１．００〜５．５０質量％、ニッケル（Ｎｉ）を０．３５〜４．５０質量％、硫黄（Ｓ）を０．０５〜０．７０質量％、及びリンを０．０６〜０．５０質量％含有し、残分が銅と不可避的不純物であることを特徴とする。
【発明の効果】
【００１２】
本発明によれば、切削性と冷間加工性に優れた無鉛快削りん青銅棒線材を提供することができる。
【発明を実施するための形態】
【００１３】
以下、本実施形態における無鉛快削りん青銅棒線材について説明する。
【００１４】
本実施形態の無鉛快削りん青銅棒線材は、ニッケルとスズと亜鉛と硫黄とリンとを所定量含有し、残分が銅と不可避的不純物である線材である。
【００１５】
本実施形態の無鉛快削りん青銅棒線材においては、優れた切削性と冷間加工性とを両立させるとの観点から、ニッケルを０．３５〜４．５０質量％含むことが必要である。０．３５質量％未満であると切削性が低下する場合があり、４．５０質量％よりも多い場合は、割れが生じて冷間加工性が低下する場合がある。なお、ニッケルの含有量は０．４０〜４．００質量％が好ましく、０．５０〜３．５０質量％が特に好ましい。
【００１６】
このように、本実施形態の無鉛快削りん青銅棒線材においては、所定量のニッケルを含有させることにより、冷間加工性が向上するとともに、冷間加工の繰り返しにより結晶粒が微細化して、切削切粉が小さくなるため、良好な切削性を得ることができる。
【００１７】
本実施形態の無鉛快削りん青銅棒線材においては、亜鉛を１．００〜５．５０質量％含むことが必要である。１．００質量％未満であると切削屑が熱変色してしまう場合があり、５．５０質量％よりも多い場合は、切削性が低下する場合がある。
【００１８】
このように、本実施形態の無鉛快削りん青銅棒線材においては、所定量の亜鉛を含有させることにより、切削性の低下を抑制するとともに、切削屑の熱変色を抑制することができる。
【００１９】
また、本実施形態の無鉛快削りん青銅棒線材においては、スズを３．００〜７．００質量％含むことが必要である。３．００質量％未満であると強度が低下する場合があり、７．００質量％よりも多い場合は、割れが生じて冷間加工性が低下する場合がある。
【００２０】
また、上述の５３４１における鉛の代わりに、所定量の硫黄を含有させることにより、切削性の向上を図ることができる。硫黄は、銅、鉄（Ｆｅ）等と反応して硫化物を形成する。そして、この硫化物により、本実施形態の無鉛快削りん青銅棒線材においては、切削の際に切り屑が寸断された短い切粉となるため、切削に用いる刃物に巻き付いたりするといったことが起こりにくくなり、結果として、切削性を向上させることができる。
【００２１】
本実施形態の無鉛快削りん青銅棒線材においては、硫黄を０．０５〜０．７０質量％含むことが必要である。硫黄が０．０５質量％未満であると、上述の切削性の効果が十分に得られない場合がある。一方で、０．７０質量％を超えると、割れが生じて、冷間加工が困難になる場合がある。
【００２２】
即ち、本実施形態の無鉛快削りん青銅棒線材においては、硫黄を０．０５〜０．７０質量％含有しているため、分散した硫化物が、切削加工時においてチップブレーカとして作用し、結果として、冷間加工性を低下させることなく、切削性を改善することができる。
【００２３】
また、本実施形態の無鉛快削りん青銅棒線材においては、リンを０．０６〜０．５０質量％含むことが必要である。これは、リンの含有量が０．０６質量％未満であると、溶解時の脱酸効果が不十分になる場合があり、リンの含有量が０．５０質量％を超えると、冷間加工性が低下するためである。なお、リンの含有量は、０．３５質量％以下であると、より安定した冷間加工性が得られるため、好ましい。
【００２４】
本実施形態の無鉛快削りん青銅棒線材における不純物として含まれる元素としては、鉄、銀、炭素、ジルコニウム、マンガン、ビスマス、インジウム、セレン、アルミニウム、酸素、ホウ素、タングステン、アンチモン、シリコン、及び鉛などが挙げられる。なお、これらの含有量は、いずれも、０．０５質量％未満であることが好ましく、検出限界未満であることがより好ましい。
【００２５】
また、本実施形態の無鉛快削りん青銅棒線材の製造方法としては、冷間加工が行われる。
【００２６】
この冷間加工としては、例えば、冷間圧延加工、冷間鍛造加工、冷間伸線加工などが挙げられる。また、冷間加工の回数は、特に制限されないが、無鉛快削りん青銅棒線材において均一な組成を得るとの観点から、４回以上が好ましい。なお、冷間加工の後には、焼き鈍しを行うことが好ましい。
【実施例】
【００２７】
以下、本発明の無鉛快削りん青銅棒線材について、具体的な実施例を挙げて説明するが、本発明はこれらの実施例には限定されない。
【００２８】
（試験片の作製）
まず、スズの配合量、亜鉛の配合量、ニッケルの配合量、硫黄の配合量、リンの配合量を適宜変化させ、残りを銅及び不可避的不純物として配合し、溶解温度を１２００℃として、金型鋳造方法によりインゴットを作製した後、実施例１〜２、及び比較例１〜３の試料を作製し、成分を分析した。以上の結果を表１〜２に示す。
【００２９】
次に、上記各インゴットについて、加工率２０〜３０％程度の冷間圧延加工と６５０℃前後の焼き鈍しを繰り返し、４回目の冷間圧延加工を行った後、実施例１〜２および比較例１〜３となる試験片を得た。
【００３０】
＜切削性試験＞
実施例１〜２および比較例１〜３の各試験片において、ワシノ機械株式会社製の汎用旋盤ＬＰＴ−３５Ｃを用い、回転数４５０ｒｐｍ、送りピッチ０．７５ｍｍ、切り込み深さ０．５ｍｍで面削した。
【００３１】
そして、実施例１〜２および比較例１〜２において、面削の際に発生した切削屑１０個の質量を株式会社島津製作所製の電子天秤ＡＵＸ１２０で計測した。以上の結果を表１に示す。また、実施例１〜２および比較例３において、切削屑の変色の有無を目視にて確認した。以上の結果を表３に示す。
【００３２】
＜冷間加工性評価＞
上述の切削性試験において使用した実施例１〜２の各試験片、及び比較例３の試験片において、冷間圧延加工時の割れの発生を、下記評価基準に従って、目視にて評価した。以上の結果を表２に示す。
【００３３】
割れが発生しなかった：○
割れが発生した：×
【００３４】
【表１】
2020050914.tif 000002
【００３５】
【表２】
2020050914.tif 000003
【００３６】
【表３】
2020050914.tif 000004
【００３７】
表１に示すように、ニッケルの含有量が０．３５質量％以上である実施例１〜２においては、ニッケルの含有量が０．３５質量％未満である比較例１に比し、切削屑１０個の質量が小さく、また、実施例１の切削屑は比較例１の切削屑より細かく分断されており、鉛が含まれていなくても優れた切削性を有することが分かる。
【００３８】
また、表２に示すように、比較例３においては、ニッケルの含有量が４．５０質量％よりも多いため、割れが発生し、冷間加工性が低下していることが分かる。
【００３９】
即ち、ニッケルを０．３５〜４．５０質量％含有する実施例１〜２の無鉛快削りん青銅棒線材は、切削性と冷間加工性に優れていることが分かる。
【００４０】
なお、比較例２においては、亜鉛の含有量が多いため（６．４０質量％）、切削屑１０個の質量が大きくなっていることが分かる。
【００４１】
また、表３に示すように、比較例３においては、亜鉛の含有量が少ないため（０．０１質量％）、切削屑が熱変色していることが分かる。
【産業上の利用可能性】
【００４２】
以上に説明したように、本発明は、優れた切削性と冷間加工性が要求される無鉛快削りん青銅棒線材について、特に有用である。